(57)【要約】【課題】  高強力なロープ等の製造に好適な組み紐を提供する。【解決手段】  繰り返し単位の９５モル％以上が、下記式（１）で示されるポリケトンで構成される繊維を少なくとも５０質量％以上有することを特徴とする組み紐。              −ＣＨ２−ＣＨ２−Ｃ−            （１）                              ‖                              Ｏ【選択図】  なし【特許請求の範囲】
【請求項１】
繰り返し単位の９５モル％以上が、下記式（１）で示されるポリケトンで構成される繊維を少なくとも５０質量％以上有することを特徴とする組み紐。
−ＣＨ２−ＣＨ２−Ｃ−            （１）
‖
Ｏ
【発明の詳細な説明】
【技術分野】
【０００１】
本発明は組み紐に関するものであり、特に高強力を要する、ロープや釣り糸、伝動ベルト用抗張体、ＦＲＰ用補強材等に好適な組み紐に関する。
【背景技術】
【０００２】
本出願人は、先に特許文献１において、ポリケトンで構成される繊維（以下、ポリケトン繊維という）からなる機械的特性や耐水性等に優れたロープを提案しているが、撚り合わせロープの構造上、撚糸数が大きくなるにつれて高強力のロープが得にくい傾向にあり、その改善が要求されていた。
【特許文献１】特開２００２−３４８７８９号公報
【発明の開示】
【発明が解決しようとする課題】
【０００３】
本発明の課題は、高強力なロープ等の製造に好適な組み紐を提供することである。
【課題を解決するための手段】
【０００４】
本発明者らは、前記課題を解決するために鋭意検討した結果、本発明に到達したものである。
すなわち、本発明は下記の通りである。
（１）繰り返し単位の９５モル％以上が、下記式（１）で示されるポリケトンで構成される繊維を少なくとも５０質量％以上有することを特徴とする組み紐。
−ＣＨ２−ＣＨ２−Ｃ−            （１）
‖
Ｏ
【発明の効果】
【０００５】
本発明によれば、高強力なロープ等を製造できる組み紐が得られる。
【発明を実施するための最良の形態】
【０００６】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであるが、５モル％未満の範囲で、上記式（１）以外の繰り返し単位、例えば、下記式（２）に示すもの等を含有していても良い。
−Ｒ−Ｃ−                （２）
‖
Ｏ
但し、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００７】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、より好ましくは１５ｄｌ／ｇ以下、特に１０ｄｌ／ｇ以下が好ましい。
尚、固有粘度［η］は次の定義式に基づいて求められる値である。
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
【０００８】
ポリケトンには必要に応じて、酸化防止剤、ラジカル抑制剤、他のポリマー、艶消し剤、紫外線吸収剤、難燃剤、金属石鹸等の添加剤を含んでいてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上、３０ｃＮ／ｄｔｅｘ以下であり、引張伸度は３％以上、より好ましくは３．５％以上、特に好ましくは４％以上、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上、１０００ｃＮ／ｄｔｅｘ以下である。
【００１０】
ポリケトン繊維の形態は、長繊維でも短繊維でもよく、長さ方向に均一なものや太細のあるものでもよく、繊維の断面形状は、丸型、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。
【００１１】
好ましい単糸繊度は、トウやマルチフィラメント糸の場合は０．０１〜１０ｄｔｅｘ、より好ましくは０．１〜１０ｄｔｅｘ、特に好ましくは０．５〜５ｄｔｅｘ、モノフィラメント糸の場合は、１０〜１０００００ｄｔｅｘである。又、好ましい総繊度は１０〜１０００００ｄｔｅｘ、より好ましくは３０〜５００００ｄｔｅｘである。
ポリケトン繊維の糸条形態としては、マルチフィラメント糸、モノフィラメント糸並びに紡績糸が包含されるが、本発明の目的達成上、マルチフィラメント糸が好ましい。
【００１２】
具体的には、例えば、リング紡績やオープンエンド紡績等公知の紡績手段によって得られる紡績糸、無撚糸や有撚糸、仮撚加工糸（ピン、フィリクション、ニップベルト等の仮撚加工糸及び先撚仮撚加工糸（先撚同方向仮撚や先撚異方向仮撚）並びにこれらの１ヒーター又は２ヒーター仮撚加工糸を含む）、仮撚方向と同方向又は異方向に追撚した仮撚加工糸、流体噴射加工糸、押し込み加工、ニットデニット加工等の嵩高加工糸があるが、本発明の目的達成上、無撚又は甘撚（３０Ｔ／ｍ以下特に０〜２０Ｔ／ｍ）の原糸や嵩高加工糸が好適である。
本発明は、かかるポリケトン繊維５０質量％以上、好ましくは７０質量％以上、特に９０質量％以上で組み紐を構成したことに特徴がある。
【００１３】
本発明においては、希望に応じて、５０質量％未満、好ましくは３０質量％以下の範囲で、ポリケトン繊維以外の繊維、例えば、麻、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等、公知の各種繊維を混用して用いても良い。混用手段も混紡、精紡交撚（サイロフィル、サイロスパン）、交撚（、双糸、三子等）、混繊、カバリング（シングル又はダブル）、等公知の混用手段を採用すればよい。
【００１４】
本発明において、組紐（編紐）とは、一般的には、マルチフィラメント糸や紡績糸の３本以上の複数本を合糸したものを用いて組物機（編物機）にかけ、組み上げて得られたものである。一例としては、４本組物（編物）、８本組物、１６本組物などがあり、例えばその４本組物は、合糸を４本準備し、右側又は左側の糸を交互に真中に配置させて組み上げていくものである。この組上方法（編組方法）としては、丸打ち、角打ち、平打ちなどがあり、これらを組み合わせて製紐し、組紐や編紐に形成される。本発明の組紐は、これらの組紐や編紐を対象とするものであり、両者を総称して組紐と称している。
【００１５】
この組紐は通常用いられる組物機又は編物機にかけて組み上げられるものであり、組物機（編物機）及びその組物法（編物法）は何ら限定されるものではない。
本発明の組紐の太さ（総繊度）は、用途に応じて適宜設定すればよいが、例えばロープ用途では１００００〜８００００ｄｔｅｘが好ましい。又、伝動ベルト用抗張体では、３００〜１５００ｄｔｅｘが好ましい。
【００１６】
尚、例えば屋外で強い紫外線を受けることによるポリケトン繊維の引張強度等の低下が懸念されるときは、繊維又は組み紐の形態で紫外線吸収材（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維又組み紐に紫外線吸収材及び／又は紫外線遮蔽剤を含有した樹脂やフィルムを付与又は被覆する方法があり、紫外線吸収材及び／又は紫外線遮蔽剤の含有量は、樹脂やフィルムの質量に対して０．００１〜１０質量％が好ましい。
【実施例】
【００１７】
本発明を実施例に基づいて説明する。
本発明における測定方法及び評価方法は以下の通りである。
【００１８】
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
【００１９】
（２）ロープ直径、ロープ断面積
光学顕微鏡により１０本のロープの直径を測定し、その平均をロープ直径Ｄ（ｍｍ）とし、ロープ直径Ｄよりロープ断面積（ｍｍ２）を求める。
【００２０】
（３）ロープ強度
ロープの荷重−伸度曲線を測定し、最大点荷重をロープ断面積で除してロープ強度（ＧＰａ）を求める。
【００２１】
［実施例１］
１６７０ｄｔｅｘ／１２５０ｆのポリケトン繊維（旭化成せんい（株）社製；商標サイバロン；引張強度１８ｃＮ／ｄｔｅｘ、引張伸度５％、引張弾性率３５０ｃＮ／ｄｔｅｘ）４本を合糸し、丸打ち組物機を使用して、３．２ｍｍ直径(総繊度５３４４０ｄｔｅｘ)の丸打ち組紐のロープを得た。ロープ強度は１．５ＧＰａと優れたものであった。
【００２２】
［比較例１］
実施例１のポリケトン繊維１０本を合糸してストランドとし、Ｚ方向に７７Ｔ／ｍの下撚し、次いで、この撚糸ストランド３本を合糸してＳ方向に４５Ｔ／ｍの上撚して２．９ｍｍ直径のロープ（総繊度５０１００ｄｔｅｘ）を得た。ロープ強度は１．２ＧＰａと実施例１対比劣ったものであった。
【産業上の利用可能性】
【００２３】
本発明は、高強力であるために、ロープ（例えば土木用、落石防止用、リフト用、牽引用、荷役用、登山用、船舶の繋留用や曳航用）や釣り糸、伝動ベルト用抗張体、ＦＲＰ用補強材（樹脂を含浸・硬化させたロッド；新設コンクリート構造物の補強筋用）、パッキン用例えばバブル用パッキン（バルブのスタフィングボックスに組み込み、弁棒（ステム）の接触部からの漏れおよび背漏れを密封するために使用されるシール材で、ポリテトラフルオロエチレン（ＰＴＦＥ）ディスバージョンや潤滑剤等で処理されたものを含む）や回転機器用パッキン（各種ポンプ、攪拌機、船舶用スタンチューブ、ダンバー、プランジャー等のパッキンで、ポリテトラフルオロエチレン（ＰＴＦＥ）ディスバージョンや潤滑剤等で処理されたものを含む）等に好適な組み紐を提供できるものである。